(57)【要約】【課題】  端末固着性にすぐれ、かつ耐衝撃性にすぐれているワイヤーハーネス用高強度細径電線を提供する。【解決手段】  軟化されてその最大伸びが１０％以上に形成された銅又は銅合金からなる中心線の周囲に、その最大伸びが１０％以上の有機繊維を複数本撚り合わせた構造を有し、該銅又は銅合金に対する該有機繊維の重量比が１〜５％の範囲にあり、その太さが断面積で表して、０．０３〜０．３ｍｍ２であることを特徴とするワイヤーハーネス用高強度細径電線。【選択図】      なし【特許請求の範囲】
【請求項１】
軟化されてその最大伸びが１０％以上に形成された銅又は銅合金からなる中心線の周囲に、その最大伸びが１０％以上の有機繊維を複数本撚り合わせた構造を有し、該銅又は銅合金に対する該有機繊維の重量比が１％〜５％の範囲にあり、その太さが断面積で表して、０．０３〜０．３ｍｍ２であることを特徴とするワイヤーハーネス用高強度細径電線。
【発明の詳細な説明】
【技術分野】
【０００１】
本発明は、ワイヤーハーネス（以下、ＷＨとも略記する）用高強度細径電線に関するものである。
【背景技術】
【０００２】
ワイヤーハーネス（ＷＨ）用電線としては、軽量でかつ高強度の細径電線が要望されている。特開２００１−１６７６４４号公報（特許文献１）には、補強繊維と金属マトリックスとからなる複合体からなる繊維を中心線として用い、その周囲に複数本の導線（素線）を撚り合わせたものが開示されている。この場合、該補強繊維としては、最大伸びが２％以内の炭素繊維や炭化ケイ素繊維、アルミナ繊維、ボロン繊維等のセラミックス繊維が用いられる。
しかし、このような電線の場合、中心線に補強繊維を用いていることから、その端末固着力が低下するという問題がある。即ち、中心線の外周部（外殻部）に配置されている金属線を端子で掴んで固定化した場合、その電線に張力を加えると、その中心線が滑って抜けてしまうという問題がある。また、その補強繊維の最大伸びが２％以下と低いことから、衝撃（瞬時に電線を高速で引っ張るときの応力）に対する抗力が小さいという問題もある。
特公平４−１３８６１６号公報（特許文献２）には、中心線にアラミド繊維を用いる電線が示されているが、この場合、アラミド繊維の伸びは４％以下と小さく、この電線も耐衝撃性に劣るという問題を含む。
【０００３】
【特許文献１】特開２００１−１６７６４４号公報
【特許文献２】特公平４−１３８６１６号
【発明の開示】
【発明が解決しようとする課題】
【０００４】
本発明は、端末固着性にすぐれ、かつ耐衝撃性にすぐれているワイヤーハーネス用高強度細径電線を提供することをその課題とする。
【課題を解決するための手段】
【０００５】
本発明によれば、軟化されてその最大伸びが１０％以上に形成された銅又は銅合金からなる中心線の周囲に、その最大伸びが１０％以上の有機繊維を複数本撚り合わせた構造を有し、該銅又は銅合金に対する該有機繊維の重量比が１〜５％の範囲にあり、その太さが断面積で表して、０．０３〜０．３ｍｍ２であることを特徴とするワイヤーハーネス用高強度細径電線が提供される。
【発明の効果】
【０００６】
本発明の高強度細径電線は、その外周部（外殻部）に有機繊維を用いることから、高強度でありながら、軽量であるという利点を有し、さらに、端末固着力にもすぐれかつ耐衝撃性にもすぐれている。従って、本発明の電線は、ワイヤーハーネス用電線として好適のものである。
【発明を実施するための最良の形態】
【０００７】
本発明の電線において、その中心線は、銅又は銅合金からなる。この場合、銅合金としては、慣用のもの、例えば、添加金属として３．０〜５．０％（重量％）のＮｉ、０．５〜０．５％のＳｉ、０．２％のＳｎを含む銅合金が用いられる。中心線の太さは、その断面積で表して、０．０３〜０．３ｍｍ２、好ましくは０．０８〜０．２２ｍｍ２である。中心線の断面は円形又は方形であることができる。
この銅又は銅合金からなる中心線は、軟化されて、その最大伸びは１０％以上、好ましくは１５〜２５％に形成されている。また、銅合金の軟化処理は、温度４００〜４５０℃で、８〜１６時間熱処理することによって実施される。
この中心線には、必要に応じ、有機繊維を介在させることができる。この場合、１つの有機繊維の周囲に複数の銅又は銅合金線を撚り合わせた構造の中心線とすることが好ましい。この場合の有機繊維としては、その最大伸びが１０％以上のものであり、外殻線として用いる有機繊維と同様のものを用いることができる。
【０００８】
本発明の電線において、その中心線の外周囲に配置する外殻線は、有機繊維からなる。この有機繊維において、その最大伸びは、１０〜３０％、好ましくは１５〜２５％である。また、その引っ張り強度は、１３０ｋｇ／ｍｍ２以上、好ましくは３００ｋｇ／ｍｍ２以上である。
【０００９】
該有機繊維は、モノフィラメント、繊維束又は撚糸からなることができる。その繊維中心径は、電線サイズにより変化するが、例えば、電線サイズが０．０８ｍｍ２、０．１３ｍｍ２、０．２２ｍｍ２の場合には、それぞれ、０．１３５ｍｍ、０．１７５ｍｍ、０．２１０ｍｍとなる。
【００１０】
外殻繊維としては、ナイロン繊維、ＰＰ繊維、アラミド繊維、ＰＢＯ（ポリパラフェニレンベンズオキサゾール）繊維、ポリエステル繊維等が挙げられる。アラミド繊維等の最大伸びが１０％未満の繊維の場合、撚り繊維に形成するとともに、その撚りピッチを細かくすることにより、その最大伸びを１０％以上に設定することができる。例えば、アラミド繊維の場合、その撚りピッチを細かくし、２本の繊維の１本をＳ（右）撚り１０００Ｔ／ｍ以上、もう１本をＺ（左）撚りで７００Ｔ／ｍ以上で撚ったものをＺ撚りで８００Ｔ／ｍ以上で撚る（Ｔ／ｍ：１ｍ間でのターン数）。このようなアラミド撚り繊維の最大伸びは１０％以上となる。撚り回数が多ければ多い程伸びは向上し、該伸びはその撚り回数で調節することができる。
【００１１】
本発明の高強度細径電線は、銅又は銅合金からなる中心線の周囲に有機繊維からなる外殻線を複数撚り合わせた複合構造を有する。この場合、銅又は銅合金に対する有機繊維の重量比は、１〜５％である。
このような重量比とすることにより、強度と導電率のバランスのとれた電線を得ることができる。中心線１本当たりの外殻線の数は、それらの太さにより異なるが、一般的には４〜７本、好ましくは６〜７本である。
本発明の電線の太さは、断面積で表して、０．０５〜０．２２ｍｍ２、特に、０．０８〜０．２２ｍｍ２であるが、その用途に応じて適宜定める。
【００１２】
本発明の電線において、中心線に対する外殻線の撚りピッチは、２．０〜１６．０ｍｍ、好ましくは８〜１２ｍｍである。
【００１３】
本発明の電線は、これに絶縁被覆を施して絶縁被覆電線とすることができる。
【００１４】
本発明の電線において、その強度は電線サイズにより異なるが、例えば、電線サイズが０．０８ｍｍ２、０．１３ｍｍ２、０．２２ｍｍ２の場合には、それぞれ、４０〜６０Ｎ、８０〜１００Ｎ、１２０〜１４０Ｎである。
【００１５】
本発明の電線は、その外殻が有機繊維から形成されていることから、端末固着力にすぐれており、その端末を端子に掴み固着させた場合、その電線に張力を与えても、容易にその端子から脱離するようなことはない。
しかも、本発明の電線は、その最大伸びが１０％以上と高いことから、耐衝撃性にすぐれ、瞬時にこれを高速で引っ張っても、伸びを生じてその衝撃力を吸収するため、容易に破断されることはない。
さらに、本発明の電線は、軽量でありながら高い強度を有することを特徴とする。
【実施例】
【００１６】
次に本発明を実施例により詳述する。
【００１７】
実施例１
直径０．２１０ｍｍのナイロン繊維束（９３２ｄｔｅｘ）１本の外周に、直径０．２１０ｍｍの硬銅線６本を撚り線機にてＺ撚り（ピッチ１０ｍｍ）で圧縮して、直径０．５５ｍｍの導体を形成した。軟化炉にて約２００℃で５時間真空軟化させた後、押出機にて被覆材（肉厚０．２ｔ）を被せて被覆電線とした。
このようにして得た本発明の電線は、軽量でありながら、高い引っ張り強度を有し、かつすぐれた端末固着性と耐衝撃性を有することが確認された。